(57)【要約】本発明は、熱可塑性繊維および高い融点を有する強化繊維から構成される混合繊維不織布の片面または両面に、構造ｂａまたはｂａｂの一つまたは二つの複合膜が接合され、その構造においてａが高い融点を有する熱可塑性材料であり、ｂが低い融点を有する熱可塑性材料であり、複合膜の層ｂは混合繊維不織布に面するように構成された、不織複合要素に関する。【特許請求の範囲】
【請求項１】
Ａ．熱可塑性繊維とより高い融点の強化繊維を含む混合繊維不織布と、その片面または両面に接着接合された、
Ｂ．ａがより高い融点を持ち、ｂがより低い融点を持つ熱可塑性材料である、構造ｂａまたはｂａｂを持つ一つまたは二つの複合箔と、
を含み、
前記複合箔の層ｂが前記混合繊維不織布に面するように構成された不織複合要素。
【請求項２】
前記混合繊維不織布Ａの前記熱可塑性繊維がポリプロピレン繊維であり、かつ前記強化繊維がガラス繊維または天然繊維であることを特徴とする、請求項１に記載の複合要素。
【請求項３】
前記混合繊維不織布Ａの前記熱可塑性繊維がポリアミド６繊維であり、かつ前記強化繊維がガラス繊維またはポリエステル繊維であることを特徴とする、請求項１に記載の複合要素。
【請求項４】
熱可塑性繊維対強化繊維の重量比が８０：２０乃至２０：８０であることを特徴とする、請求項１に記載の複合要素。
【請求項５】
前記混合繊維不織布をニードリング処理することを特徴とする、請求項１に記載の複合要素。
【請求項６】
前記複合箔Ｂの層ａがポリエチレンまたはポリプロピレンであることを特徴とする、請求項１に記載の複合要素。
【請求項７】
前記複合箔Ｂの層ｂがポリアミド、ポリエステル、またはポリウレタンであることを特徴とする、請求項１に記載の複合要素。
【請求項８】
前記混合繊維不織布Ａの厚さが４から３０ｍｍの間であり、かつ前記複合箔Ｂの厚さが５０から２００μｍの間であることを特徴とする、請求項１に記載の複合要素。
【請求項９】
前記混合繊維不織布Ａが前記複合箔Ｂと共に連続的に熱源に送られ、加熱直後に一緒にプレス加工されることを特徴とする、請求項１に記載の不織複合要素を生産するための方法。
【請求項１０】
加熱中の材料の温度は、前記混合繊維不織布Ａの前記熱可塑性繊維および前記複合箔Ｂの前記より低い融点の熱可塑性プラスチックの軟化温度より高いことを特徴とする、請求項９に記載の方法。
【請求項１１】
装飾層Ｃを同時プレスすることを特徴とする、請求項９に記載の方法。
【請求項１２】
前記複合要素を前記熱可塑性繊維の軟化温度より高く加熱し、２乃至１０ｋｐ／ｃｍ２でプレス加工することによって自動車部品を生産するための請求項１に記載の複合要素の使用。
【請求項１３】
前記複合箔が構造ｂａｂを有することを特徴とする、請求項１に記載の複合要素から生産されるヘッドライナ、帽子掛け、内装ドアのライニング、および荷物トランクのライニングのような自動車内装部品。
【請求項１４】
前記複合箔が構造ｂａを有することを特徴とする、請求項１に記載の複合要素から生産されるアンダボディのスキッドプレートおよび自動車エンジン包封体。
【発明の詳細な説明】
【技術分野】
【０００１】
本発明は、片面または両面が接着箔に接合された、熱可塑性繊維および強化繊維から成る混合繊維不織布を含む、不織複合要素に関する。
【背景技術】
【０００２】
本発明に係る混合繊維不織布は熱可塑性繊維および強化繊維から作られた非固結半製品であり、それは熱可塑的成形によって繊維強化完成品に、例えば自動車内装部品に変換することができる。
【０００３】
そのような混合繊維不織布は、例えば繊維強化熱可塑性材料から圧縮成形品を生産するための方法に関するＤＥ−Ａ３６１４５３３等に記載されている。出発材料は、熱可塑性繊維、好ましくはポリプロピレン繊維またはポリアミド繊維と、無機強化繊維または天然繊維を含む混合繊維不織布であり、それらはニードリングによって圧縮される。この混合不織布は、事前に固化せず直接プレス加工されて完成部品を形成し、さらなる基体、例えばプラスチック箔を同時プレスすることができる。混合繊維不織布は、熱可塑的に成形可能な繊維強化半製品を生産するための方法に関するＤＥ−Ａ１０１０５８１３にも記載されている。それによると、熱可塑性繊維および強化繊維を混合して混合不織布を得、それをニードリングによって圧縮し、次いで加熱し、かつ任意で装飾層、例えば熱可塑性箔を同時プレスすることによって、プレス加工して固化薄肉半製品にする。
【発明の開示】
【発明が解決しようとする課題】
【０００４】
多くの用途にとって、ポリプロピレン／ガラス繊維混合不織布から生産される完成部品は、充分に水密かつ耐熱性ではないので、強い熱が発生した場合に変形することがある。さらに、ポリプロピレン／天然繊維混合不織布から生産される完成部品は白カビに弱く、しばしば悪臭を発生する傾向がある。ポリアミド／ガラス繊維混合不織布から生産された薄肉完成部品は、往々にして充分に耐屈曲性ではない。したがって、本発明の目的は、混合不織布から生産される完成部品が上述した不利点を持たないように、混合不織布を改善することである。
【課題を解決するための手段】
【０００５】
この目的は、熱可塑性繊維およびより高い融点を有する強化繊維の混合繊維不織布の片面または両面に、ａをより高い融点、ｂをより低い融点の熱可塑性材料として構造ｂａまたはｂａｂを有する複合箔を、その層ｂが混合繊維不織布に面するように接着接合する、本発明によって達成される。
【発明を実施するための最良の形態】
【０００６】
熱可塑性繊維と強化繊維とを含む混合繊維不織布は基本的に公知であり、例えば引用した文献に詳細に記載されている。熱可塑性プラスチックは、任意の紡糸可能な熱可塑性材料、好ましくは２４０℃未満で溶融するものとすることができる。特に有用なのはポリオレフィン、特にポリプロピレン、およびポリアミド６である。強化繊維は、融点が熱可塑性繊維より高くなければならない；ポリアミド６の場合、例えばガラス繊維およびポリエステル繊維が有用である；ポリプロピレンの場合、ガラス繊維の他に、例えば亜麻、麻、ジュート、サイザル、またはケナフ由来の天然繊維も適している。一般的に、繊維は４０乃至１００ｍｍの長さを有し、熱可塑性繊維および強化繊維は、例えば織物業界では周知である捲縮またはエアレイ法によって、８０：２０乃至２０：８０、好ましくは７０：３０乃至３０：７０の比率で混合される。このプロセスで混合繊維不織布はエンドレスシートとして形成され、その後、好ましくはニードリングによって圧縮される。混合繊維不織布の厚さは４から３０ｍｍの間、特に１０ｍｍ以上２５ｍｍ未満の間であることが好ましい。
【０００７】
用途に応じて、混合繊維不織布Ａはその片面または両面を複合箔Ｂに接着接合することができる。後者は構造ｂａまたはｂａｂを持つことができ、その場合ａはより高い融点の熱可塑性プラスチック、好ましくはポリアミド、ポリエステル、またはポリウレタンであり、ｂはより低い融点の熱可塑性プラスチック、好ましくはポリエチレンまたはポリプロピレンである。一般的に、複合箔は、５０から２００μｍの間、特に６０から１５０μｍの間の厚さを有する。適切な複合箔は、例えばウィパック社(Wipak)が提供するＣＯＶＥＸＸおよびＣＯＭＢＩＴＨＥＲＭ箔である。
【０００８】
混合不織布および複合箔は、複合箔Ｂの層ｂが混合繊維不織布Ａに面するように接合される。これは好ましくは、混合繊維不織布を複合箔と共に連続的に供給して、熱源、例えば熱風またはＩＲ放射を通過させることによって達成される。熱風の温度は３００乃至４００℃とすることができる。しかし、混合繊維不織布の熱可塑性繊維およびより融点の低い複合箔の熱可塑性プラスチックは、軟化はするが滴下しないように、それらの融点より高く短時間だけつまり１秒足らずの間だけ加熱され、その後すぐに例えば圧延によって一緒にプレス加工される。そのような方法は、ＥＰ−Ａ１０５５７５９に詳細に記載されているが、そこでは、混合繊維不織布は複合箔に接合されず、むしろさらなる熱可塑性不織布に接合される。同時に、これもまたより低い融点の熱可塑性プラスチックｂによって結合される装飾層Ｃを、片面または両面に同時プレスすることができる。適切な装飾層は、例えば織物シート、ポリオレフィンまたはポリウレタンから作られた発泡体箔、および任意選択的に着色することのできる熱可塑性箔である。
【０００９】
本発明に係る不織複合要素は、従来の混合不織布と同様の方法で完成部品に加工することができる。この目的のために、それらは熱可塑性繊維の軟化温度より高い温度まで加熱され、２乃至１０ｋｐ／ｃｍ２の圧力で適切な型にプレス加工される。
【産業上の利用可能性】
【００１０】
本発明に係る不織複合要素の主な適用分野は、自動車内装部品、例えば内装ドアパネル、帽子掛け、荷物トランクの荷積み用床、およびヘッドライナである。後者は、両面に構造ｂａｂの複合箔と合わせて備えられた二層の複合要素から構成され、二つの層は複数の部分セグメントでだけ溶接され、層間に非溶接セグメントがあり、前記非溶接セグメントはエアパッドを含み、凸状の上層を有する。これらのヘッドライナは、ＤＥ−Ａ１０１６０４４２に記載された方法によって生産されるが、空気の損失は独立気泡発泡体箔によってではなく、気密複合箔によって防止される。自動車外装については、複合要素は、エンジン包封体およびアンダボディのスキッドプレートを作成するために使用することができる。さらなる適用分野は、スーツケースおよび他の例えばコンピュータ用の容器である。完成部品が強い加熱により軟化し、次いで屈曲する危険性がある場合はいつも、ポリアミド６系の混合繊維不織布を使用することが望ましい。
【実施例】
【００１１】
６０重量％のポリプロピレン繊維および自然繊維である亜麻、麻、およびケナフの４０重量％の混合物（クワドラント・ナチュラル・ファイバ・コンポジッツ社(Quadrant Natural Fiber Composites)が提供するＮＡＦ−ＣＯＦＯＲＭ）でできた１２ｍｍ厚のニードリング処理済み混合繊維不織布の両面に、ＥＰ−Ａ１０５５７５９に係る連続熱接着方法を適用することによって、ポリエチレンおよびポリアミド６，６から作られた構造ｂａｂを持つ９０μｍ厚の複合箔（ウィパック社が提供するＣＯＶＥＸＸ）を積層した。結果的に得られた不織複合要素から８０×１２０の寸法のプレカット部品を切り出した。これらのプレカット部品を型に入れ、３ｋｐ／ｃｍ２の圧力でプレス加工して内装ドアパネルを形成した。
【国際調査報告】
2006525141.tif 000002
2006525141.tif 000003
2006525141.tif 000004
2006525141.tif 000005
2006525141.tif 000006
2006525141.tif 000007